Brevet FR3044020A1 (20170526)
REVENDICATIONS1. Procédé pour traiter un substrat en surface, ledit procédé comprenant : (i) la fourniture d'au moins une cathode comprenant au moins du Nickel dans une chambre sous vide ; (ii) la disposition d'un substrat dans la chambre sous vide de manière à présenter une surface apte à subir un traitement de surface ; (iii) le traitement de la surface du substrat par exposition d'au moins une partie de la surface à un plasma comprenant au moins des ions de nickel dans ladite chambre sous vide par pulvérisation cathodique magnétron en régime d'impulsions de haute puissance (HiPIMS); et (iv) éventuellement le dépôt au moins de nickel par pulvérisation cathodique magnétron en régime d'impulsions de haute puissance (HiPIMS) ou éventuellement en régime continu (DC) sur une partie de la surface du substrat, ledit dépôt formant une ou plusieurs couches continues sur la surface du substrat.\n<CLM>\1\tProcédé selon la revendication 1, dans lequel le plasma généré peut être un plasma comprenant de l'Argon, de l'Azote, du dioxygène ou l'un quelconque de leurs mélanges, ou une succession et/ou une répétition de la génération de ces plasmas dans n'importe quel ordre.\n<CLM>\1\tProcédé selon la revendication 1 ou 2, dans lequel le substrat disposé dans la chambre sous vide à l'étape (ii) présente une rugosité à limiter et l'étape (iii) limite la rugosité du substrat.\n<CLM>\1\tProcédé selon l'une quelconque des revendications 1 à 3, dans lequel l'étape (iv) forme une ou plusieurs couches continues comprenant au moins du nickel.\n<CLM>\1\tProcédé selon l'une quelconque des revendications 1 à 4, dans lequel l'étape (iv) forme une ou plusieurs couches continues consistant en du nickel.\n<CLM>\1\tProcédé selon l'une quelconque des revendications 1 à 5, dans lequel l'étape (iv) forme une ou plusieurs couches continues comprenant au moins du nitrure de nickel.\n<CLM>\1\tProcédé selon l'une quelconque des revendications 1 à 6, dans lequel l'étape (iv) forme une ou plusieurs couches comprenant au moins du nitrure mixte de nickel et de silicium. 3044020 23\n<CLM>\1\tMatériau comprenant un substrat corrodable et un revêtement du substrat comprenant une ou plusieurs couches dont au moins une couche comprenant ou constituée de nitrure de nickel ou éventuellement comprenant ou constituée de nitrure 5 mixte de nickel et de Silicium.\n<CLM>\1\tMatériau, selon la revendication 8, caractérisé en ce que le substrat corrodable comprend un métal, comme par exemple un substrat corrodable comprenant ou constitué d'un métal choisi parmi le Fer et ses alliages, l'Aluminum et ses alliages, le 10 Titane et ses alliages, ou l'une quelconque de leurs combinaisons.\n<CLM>\1\tMatériau, selon la revendication 8 ou 9, caractérisé en ce que le substrat corrodable comprend ou est constitué d'acier. 15\n<CLM>\1\tMatériau, selon l'une quelconque des revendications 8 à 10, caractérisé en ce que le revêtement comprend plusieurs couches, et en ce que deux couches successives sont de compositions distinctes.\n<CLM>\1\tMatériau selon l'une quelconque des revendications 8 à 11, caractérisé en ce que le 20 revêtement comprend une alternance de : - une ou plusieurs couche(s) comprenant ou constituée(s) de nitrure de nickel ou éventuellement de nitrure mixte de nickel et de Silicium ; et - une ou plusieurs couche(s) de Nickel, ladite couche de Nickel comprenant éventuellement du Silicium, le Nickel et/ou le Silicium étant éventuellement sous forme 25 oxydée.\n<CLM>\1\tMatériau selon l'une quelconque des revendications 8 à 12 caractérisé en ce que l'épaisseur de chacune des couches est comprise entre 100 nm et 10 iim. 30\n<CLM>\1\tMéthode pour prévenir ou lutter contre la corrosion comprenant la mise en oeuvre d'un procédé selon l'une quelconque des revendications 1 à 7 pour produire un revêtement sur un substrat corrodable pour prévenir ou lutter contre la corrosion dudit substrat.\n<CLM>\1\tUtilisation d'un matériau selon l'une quelconque des revendications 8 à 13, ou 35 susceptible d'être obtenu selon un procédé tel que défini à l'une quelconque des revendications 1 à 7, en milieu corrosif, par exemple en milieu salin, milieu marin, ou milieu atmosphérique. 3044020 24\n<CLM>\1\tUtilisation d'un revêtement comprenant une ou plusieurs couche dont au moins une couche comprend ou est constituée de Nitrure comprenant du nitrure de nickel, et éventuellement du nitrure de Silicium, pour prévenir ou lutter contre la corrosion d'un substrat. 5